(57)【要約】（Ａ）オルガノアルコキシシラン、（Ｂ）ケイ素原子結合水素原子含有オルガノポリシロキサン、及び、（Ｃ）縮合反応触媒を含む被膜形成用組成物を用いて基体を表面処理する。当該被膜形成用組成物は、高い疎水性を有し、十分な滑水性能を備える撥水性被膜を形成し得、高い疎水性を備える基体、例えば放熱体、を提供することができる。【特許請求の範囲】
【請求項１】
（Ａ）オルガノアルコキシシラン、（Ｂ）ケイ素原子結合水素原子含有オルガノポリシロキサン、及び、（Ｃ）縮合反応触媒を含む被膜形成用組成物。
【請求項２】
前記（Ｂ）ケイ素原子結合水素原子含有オルガノポリシロキサンが、下記平均単位式（１）：
［Ｒ１Ｒ２Ｒ３ＳｉＯ１／２］２［Ｒ４ＨＳｉＯ２／２］ｍ［Ｒ５２ＳｉＯ２／２］ｎ  （１）
〔式中、Ｒ１、Ｒ２及びＲ３は、それぞれ独立して、一価炭化水素基又は水素原子であり、Ｒ４及びＲ５は、それぞれ独立して、一価炭化水素基であり、ｍは０又は正数であり、ｎは正数であり、（ｍ＋ｎ）の値は５〜５００であり、｛ｍ／（ｍ＋ｎ）｝の値は０〜０．３であり、但し、ｍ＞０のとき、末端シリル基のケイ素原子に結合する水素原子は０〜２個であり、ｍ＝０のとき、末端シリル基のケイ素原子に結合する水素原子は１又は２個である〕で表される請求項１記載の被膜形成用組成物。
【請求項３】
前記平均単位式（１）においてｍ＝０である、請求項１又は２記載の被膜形成用組成物。
【請求項４】
前記（Ｃ）縮合反応触媒が、亜鉛、錫、マンガン、コバルト又は鉄系触媒である、請求項１乃至３のいずれかに記載の被膜形成用組成物。
【請求項５】
前記（Ａ）オルガノアルコキシシランの配合量が、組成物の全固形分質量を基準にして、１〜９０質量％である、請求項１乃至４のいずれかに記載の被膜形成用組成物。
【請求項６】
前記（Ｂ）ケイ素原子結合水素原子含有オルガノポリシロキサンの配合量が、組成物の全固形分質量を基準にして、１〜９０質量％である、請求項１乃至５のいずれかに記載の被膜形成用組成物。
【請求項７】
前記（Ｃ）縮合反応触媒の配合量が、組成物の全固形分質量を基準にして、０．００１〜８質量％である、請求項１乃至６のいずれかに記載の被膜形成用組成物。
【請求項８】
（Ｄ）シリコーンレジンを更に含む、請求項１乃至７のいずれかに記載の被膜形成用組成物。
【請求項９】
前記（Ｄ）シリコーンレジンが、下記平均単位式（２）：
［Ｒ６ＳｉＯ３／２］ａ［Ｒ７Ｒ８ｐＳｉＯ（３−ｐ）／２］ｂ    （２）
｛式中、Ｒ６及びＲ７は、それぞれ独立して、一価炭化水素基であり、Ｒ８は、アルコキシ基又は水酸基であり、但し、Ｒ８のうち７０モル％以上はアルコキシ基であり、ｐは１≦ｐ＜３の範囲の数であり、ａは０又は正数であり、ｂは正数であり、０．５≦ｂ／（ａ＋ｂ）≦１．０である｝で表される、請求項８記載の被膜形成用組成物。
【請求項１０】
（Ｅ）ヒドロシリル化反応触媒を更に含む、請求項１乃至９のいずれかに記載の被膜形成用組成物。
【請求項１１】
請求項１乃至１０のいずれかに記載の被膜形成用組成物を基体表面に適用後に加熱する被膜形成方法。
【請求項１２】
前記基体表面が無機材料からなる、請求項１１記載の被膜形成方法。
【請求項１３】
前記基体表面がケイ素含有被膜を有する、請求項１１又は１２記載の被膜形成方法。
【請求項１４】
前記加熱を１００〜３００℃の温度範囲内で行う、請求項１１乃至１３のいずれかに記載の被膜形成方法。
【請求項１５】
請求項１１乃至１４のいずれかに記載の被膜形成方法により被膜が表面に形成された基体。
【請求項１６】
水蒸気を含む気体中で使用される、請求項１５記載の基体。
【請求項１７】
請求項１５又は１６記載の基体を備える放熱体。
【請求項１８】
請求項１５若しくは１６記載の基体又は請求項１７記載の放熱体を備える熱交換器。
【発明の詳細な説明】
【技術分野】
【０００１】
本発明は、被膜形成用組成物及び被膜形成方法、並びに、被膜が表面に形成された基体及びその利用に関する。
【背景技術】
【０００２】
撥水性が求められる各種の基体表面にケイ素原子結合水素原子を有するオルガノポリシロキサンを焼付けて疎水性被膜を形成することが知られている。【０００３】
例えば、特開２０００−１１９６４２号公報にはケイ素原子結合水素原子を有するオルガノポリシロキサンを含有する撥水性被膜形成用組成物が記載されており、特開２０１０−６０１６２号公報には、当該組成物からなる撥水性被膜を有する冷却フィンを備えた熱交換器を有するヒートポンプ式空気調和機が記載されている。
【先行技術文献】
【特許文献】
【０００４】
【特許文献１】特開２０００−１１９６４２号公報
【特許文献２】特開２０１０−６０１６２号公報
【発明の概要】
【発明が解決しようとする課題】
【０００５】
しかし、上記撥水性被膜を有する表面は疎水性が十分ではなく、例えば、表面に上記撥水性被膜を備える冷却フィンの場合は、冷却フィンを垂直に近い角度に配置しないと表面に付着した水滴が滑落しにくい。冷却フィンに水滴が付着した状態では、運転条件によっては、冷却フィン表面に霜が発生し、熱交換器における通風抵抗が増大して通風量が低下すると共に、熱交換器の熱交換面における空気側の熱伝達性能が低下し、熱交換器の能力が低下する。【０００６】
本発明の目的は、高い疎水性を有し、十分な滑水性能を備える撥水性被膜を形成し得る組成物及び方法を提供することにある。また、本発明は、そのような高い疎水性を備える基体、例えば放熱体、を提供することをもその目的とする。
【課題を解決するための手段】
【０００７】
本発明の目的は、
（Ａ）オルガノアルコキシシラン、
（Ｂ）ケイ素原子結合水素原子含有オルガノポリシロキサン、及び、
（Ｃ）縮合反応触媒
を含む被膜形成用組成物によって達成される。【０００８】
前記（Ｂ）ケイ素原子結合水素原子含有オルガノポリシロキサンとしては、下記平均単位式（１）：
［Ｒ１Ｒ２Ｒ３ＳｉＯ１／２］２［Ｒ４ＨＳｉＯ２／２］ｍ［Ｒ５２ＳｉＯ２／２］ｎ  （１）
〔式中、Ｒ１、Ｒ２及びＲ３は、それぞれ独立して、一価炭化水素基又は水素原子であり、Ｒ４及びＲ５は、それぞれ独立して、一価炭化水素基であり、ｍは０又は正数であり、ｎは正数であり、（ｍ＋ｎ）の値は５〜５００であり、｛ｍ／（ｍ＋ｎ）｝の値は０〜０．３であり、但し、ｍ＞０のとき、末端シリル基のケイ素原子に
結合する水素原子は０〜２個であり、ｍ＝０のとき、末端シリル基のケイ素原子に結合する水素原子は１又は２個である〕で表されるものが好ましい。【０００９】
前記平均単位式（１）において、ｍ＝０であるものがより好ましい。【００１０】
前記（Ｃ）縮合反応触媒としては、亜鉛、錫、マンガン、コバルト又は鉄系触媒が好ましい。【００１１】
本発明の被膜形成用組成物における前記（Ａ）オルガノアルコキシシランの配合量は、組成物の全固形分質量を基準にして、１〜９０質量％の範囲が好ましい。【００１２】
本発明の被膜形成用組成物における前記（Ｂ）ケイ素原子結合水素原子含有オルガノポリシロキサンの配合量は、組成物の全固形分質量を基準にして、１〜９０質量％の範囲が好ましい。【００１３】
本発明の被膜形成用組成物における前記（Ｃ）縮合反応触媒の配合量は、組成物の全固形分質量を基準にして、０．００１〜８質量％の範囲が好ましい。【００１４】
本発明の被膜形成用組成物は、（Ｄ）シリコーンレジンを更に含むことが好ましい。【００１５】
前記（Ｄ）シリコーンレジンとしては、下記平均単位式（２）：
［Ｒ６ＳｉＯ３／２］ａ［Ｒ７Ｒ８ｐＳｉＯ（３−ｐ）／２］ｂ  （２）
｛式中、Ｒ６及びＲ７は、それぞれ独立して、一価炭化水素基でありＲ８は、それぞれ独立して、アルコキシ基又は水酸基であり、但し、Ｒ８のうち７０モル％以上はアルコキシ基であり、ｐは、１≦ｐ＜３の範囲の数であり、ａは０又は正数であり、ｂは正数であり、０．５≦ｂ／（ａ＋ｂ）≦１．０である｝で表されるものが好ましい。【００１６】
本発明の被膜形成用組成物は、（Ｅ）ヒドロシリル化反応触媒を更に含んでもよい。【００１７】
本発明は、上記被膜形成用組成物を基体表面に適用後に加熱する被膜形成方法にも関する。【００１８】
前記基体表面は無機材料からなることが好ましい。【００１９】
前記基体表面は、ケイ素含有被膜を既に備えていてもよい。【００２０】
前記加熱は１００〜３００℃の温度範囲内で行うことができる。【００２１】
本発明は、上記被膜形成方法により被膜が表面に形成された基体にも関する。【００２２】
前記基体は、水蒸気を含む気体中で好適に使用することができる。【００２３】
前記基体は放熱体に好適に利用することが可能であり、また、前記基体又は前記放熱体は熱交換器に好適に利用することが可能である。
【発明の効果】
【００２４】
本発明の被膜形成用組成物及び被膜形成方法は、高い疎水性を有し、十分な滑水性能を備える撥水性被膜を形成することができる。【００２５】
本発明により得られる被膜は、高い疎水性を有しており、２μｌのような極少量の水滴であっても、被膜を軽く傾斜させるだけで被膜に付着した水滴が滑落する優れた滑水性能を備えることができる。例えば、前記傾斜角は水平面に対して１５度以下とすることができる。【００２６】
また、本発明の基体は、高い疎水性を有し、十分な滑水性能を有する撥水性表面を備えているので、空気中で使用される放熱体として好適であり、特に、外気と熱交換を行う熱交換器に好適である。
【発明を実施するための形態】
【００２７】
本発明の被膜形成用組成物は、
（Ａ）オルガノアルコキシシラン、
（Ｂ）ケイ素原子結合水素原子含有オルガノポリシロキサン、及び、
（Ｃ）縮合反応触媒
を少なくとも含む。
【００２８】
前記（Ａ）オルガノアルコキシシランは、前記（Ｂ）ケイ素原子結合水素原子含有オルガノポリシロキサンと併用することによって優れた滑水特性を有する硬化被膜を形成するための成分である。前記（Ａ）オルガノアルコキシシランは、少なくとも１つのケイ素原子結合有機基及び少なくとも１つのアルコキシ基を有する限り、限定されるものではないが、下記一般式：
ＲａｘＳｉ（ＯＲｂ）４−ｘ
で表されるものが好ましい。前記（Ａ）オルガノアルコキシシランとして、１種類のオルガノアルコキシシランを単独で使用してもよく、また、必要に応じて２種類以上のオルガノアルコキシシランを併用してもよい。
【００２９】
上記一般式中、Ｒａは、それぞれ独立して、一価炭化水素基を表す。一価炭化水素基としては、炭素原子数１〜３０の、置換若しくは非置換の、直鎖状若しくは分岐状の一価炭化水素基が好ましく、例えば、メチル基、エチル基、プロピル基、ブチル基、ペンチル基、ヘキシル基、ヘプチル基、オクチル基等の炭素原子数１〜３０、好ましくは炭素原子数１〜２０、より好ましくは炭素原子数１〜６の直鎖状若しくは分岐鎖状のアルキル基；シクロペンチル基、シクロヘキシル基等の炭素原子数３〜３０、好ましくは炭素原子数３〜２０、より好ましくは炭素原子数３〜６のシクロアルキル基；ビニル基、アリル基、ブテニル基等の炭素原子数２〜３０の、好ましくは炭素原子数２〜２０、より好ましくは炭素原子数２〜６の直鎖状若しくは分岐鎖状のアルケニル基；フェニル基、トリル基等の炭素原子数６〜３０、好ましくは炭素原子数６〜２０、より好ましくは炭素原子数６〜１０のアリール基；ベンジル基等の炭素数７〜３０、好ましくは炭素原子数７〜２０、より好ましくは炭素原子数７〜１０のアラルキル基；及び、これらの基の炭素原子に結合した水素原子が少なくとも部分的にフッ素等のハロゲン原子で置換された基が挙げられる。一価炭化水素基としては、炭素原子数１〜６の直鎖状のアルキル基、アルケニル基又はアリール基が好ましく、メチル基又はエチル基、ビニル基、フェニル基が更により好ましい。
【００３０】
上記一般式中、Ｒｂは、それぞれ独立して、メチル基、エチル基、プロピル基、ブチル基、ペンチル基、ヘキシル基、ヘプチル基、オクチル基等の炭素原子数１〜３０、好ましくは炭素原子数１〜２０、より好ましくは炭素原子数１〜６の直鎖状若しくは分岐鎖状のアルキル基を表す。Ｒｂとしては、メチル基、エチル基、プロピル基が好ましい。
【００３１】
上記一般式中、ｘは０〜３の整数であり、１又は２が好ましく、１がより好ましい。
【００３２】
前記（Ａ）オルガノアルコキシシランとしては、例えば、メチルトリメトキシシラン、メチルトリエトキシシラン、エチルトリメトキシシラン、エチルトリエトキシシラン、ｔｅｒｔ−ブチルトリメトキシシラン、ｔｅｒｔ−ブチルトリエトキシシラン、ｎ−ヘキシルトリメトキシシラン、ｎ−ヘキシルトリエトキシシラン、オクチルトリメトキシシラン、オクチルトリエトキシシラン、デシルトリメトキシシラン、デシルトリエトキシシラン、ジメチルジメトキシシラン、ジメチルジエトキシシラン、ｔｅｒｔ−ブチルメチルジメトキシシラン、ｔｅｒｔ−ブチルメチルジエトキシシラン、ｎ−ヘキシルメチルジメトキシシラン、ｎ−ヘキシルメチルジエトキシシラン、オクチルメチルジメトキシシラン、オクチルメチルジエトキシシラン、デシルメチルジメトキシシラン、デシルメチルジエトキシシラン、ビニルトリメトキシシラン、アリルトリメトキシシラン、アリルトリエトキシシラン、アリルトリ（エトキシメトキシ）シラン、ブテニルトリメトキシシラン、ヘキセニルトリメトキシシラン、ヘキセニルトリエトキシシラン、フェニルトリメトキシシラン、フェニルトリエトキシシラン、メチルフェニルジメトキシシラン、メチルフェニルジエトキシシラン、３，３，３−トリフルオロプロピルトリメトキシシラン、３，３，３−トリフルオロプロピルトリエトキシシラン、３，３，３−トリフルオロプロピルメチルジメトキシシラン、３，３，３−トリフルオロプロピルメチルジエトキシシラン等が挙げられる。
【００３３】
本発明の被膜形成用組成物における前記（Ａ）オルガノアルコキシシランの配合量は、撥水性被膜を形成しうる限り特には限定されるものではないが、被膜形成用組成物の全固形分質量を基準にして、１〜９０質量％が好ましく、１０〜８５質量％がより好ましく、３０〜８０質量％が更により好ましい。
【００３４】
前記（Ｂ）ケイ素原子結合水素原子含有オルガノポリシロキサンは、前記（Ａ）オルガノアルコキシシランと併用することによって優れた滑水特性を有する硬化被膜を形成するための成分である。ケイ素原子結合水素原子含有オルガノポリシロキサンは、少なくとも１つ、好ましくは少なくとも２つ、のケイ素原子結合水素原子を有する限り限定されるものではなく、直鎖状、分岐鎖状、環状、網状のいずれの構造を有するものであってよいが、下記平均単位式（１）：
［Ｒ１Ｒ２Ｒ３ＳｉＯ１／２］２［Ｒ４ＨＳｉＯ２／２］ｍ［Ｒ５２ＳｉＯ２／２］ｎ  （１）
〔式中、Ｒ１、Ｒ２及びＲ３は、それぞれ独立して、一価炭化水素基又は水素原子であり、Ｒ４及びＲ５は、それぞれ独立して、一価炭化水素基であり、ｍは０又は正数であり、ｎは正数であり、（ｍ＋ｎ）の値は５〜５００であり、｛ｍ／（ｍ＋ｎ）｝の値は０〜０．３であり、但し、ｍ＞０のとき、末端シリル基のケイ素原子に結合する水素原子は０〜２個であり、ｍ＝０のとき、末端シリル基のケイ素原子に結合する水素原子は１又は２個である〕で表される直鎖状のものが好ましい。前記（Ｂ）ケイ素原子結合水素原子含有オルガノポリシロキサンとして、１種類のケイ素原子結合水素原子含有オルガノポリシロキサンを単独で使用してもよく、また、必要に応じて２種類以上のケイ素原子結合水素原子含有オルガノポリシロキサンを併用してもよい。
【００３５】
上記平均単位式（１）中の一価炭化水素基の定義及び例示は既述のとおりである。一価炭化水素基としては、炭素原子数１〜６の直鎖状のアルキル基、アルケニル基又はアリール基が好ましく、メチル基又はエチル基、ビニル基、フェニル基が更により好ましい。
【００３６】
上記平均単位式（１）において、０≦ｍ／（ｍ＋ｎ）≦０．２が好ましく、０≦ｍ／（ｍ＋ｎ）≦０．１が更により好ましい。
【００３７】
上記平均単位式（１）においては、被膜の厚みの調製の容易性の点では、５≦ｍ＋ｎ≦４００であることが好ましく、８≦ｍ＋ｎ≦３００であることがより好ましく、１０≦ｍ＋ｎ≦２００であることが更により好ましい。
【００３８】
前記（Ｂ）成分としては分子鎖両末端ジアルキルハイドロジェンシロキシ基封鎖ジアルキルポリシロキサン又は分子鎖片末端ジアルキルハイドロジェンシロキシ基封鎖ジアルキルポリシロキサンが好ましい。したがって、上記平均単位式（１）においてｍ＝０であることが好ましい。
【００３９】
本発明の被膜形成用組成物における前記（Ｂ）ケイ素原子結合水素原子含有オルガノポリシロキサンの配合量は、撥水性被膜を形成しうる限り特には限定されるものではないが、被膜形成用組成物の全固形分質量を基準にして１〜９０質量％が好ましく、２〜７０質量％がより好ましく、５〜５０質量％が更により好ましい。但し、撥水性被膜の表面にシリコーン油が存在することが好ましくない場合は、前記（Ｂ）ケイ素原子結合水素原子含有オルガノポリシロキサンの配合量は、被膜形成用組成物の全固形分質量を基準にして１〜１５質量％が好ましく、１〜１０質量％がより好ましい。
【００４０】
前記（Ｃ）縮合反応触媒は、前記（Ａ）オルガノアルコキシシランと前記（Ｂ）ケイ素原子結合水素原子含有オルガノポリシロキサンとを縮合反応させて硬化被膜を形成するための触媒である。前記縮合反応は、（Ａ）オルガノアルコキシシラン中のアルコキシ基が加水分解して生じたシラノール基と（Ｂ）ケイ素原子結合水素原子含有オルガノポリシロキサン中のケイ素原子結合水素原子との間の縮合反応である。前記（Ｃ）縮合反応触媒として、１種類の縮合反応触媒を単独で使用してもよく、また、必要に応じて２種類以上の縮合反応触媒を併用してもよい。
【００４１】
前記（Ｃ）縮合反応触媒の種類は、硬化被膜を形成しうる限り、限定されるものではない。前記（Ｃ）縮合反応触媒としては、例えば、亜鉛、錫、マンガン、コバルト又は鉄系触媒を使用することができる。亜鉛、錫、マンガン、コバルト又は鉄系触媒としては有機酸金属塩が好ましく、有機酸としては脂肪酸が好ましい。前記（Ｃ）硬化触媒としては、具体的には、例えば、二酢酸亜鉛、ジオクチル酸亜鉛、オクチル酸亜鉛、ジネオデカン酸亜鉛、ジウンデセン亜鉛、ジメタクリル酸亜鉛；ジネオデカン酸ジメチル錫、二酢酸ジブチル錫、ジオクチル酸ジブチル錫、ジラウリル酸ジブチル錫、ジラウリル酸ジオクチル、ジオレイン酸ジブチル錫、ジメトキシジブチル錫、ジオクチル酸錫、ジラウリル酸錫、二酢酸錫、四酢酸錫、ジブチル錫オキサイド、ベンジルマレイン酸ジブチル錫、ビス（トリエトキシシロキシ）ジブチル錫、二酢酸ジフェニル錫、オクチル酸錫、ネオデカン酸ジメチル錫；二酢酸マンガン、ジオクチル酸マンガン、オクチル酸マンガン；二酢酸コバルト、ジオクチル酸コバルト、オクチル酸コバルト；二酢酸鉄、ジオクチル酸鉄、オクチル酸鉄等を挙げることができる。
【００４２】
本発明の被膜形成用組成物における前記（Ｃ）縮合反応触媒の配合量は限定されるものではないが、被膜形成用組成物の全固形分質量を基準にして０．０１〜８質量％が好ましく、０．１〜５質量％がより好ましく、１〜３質量％が更により好ましい。
【００４３】
本発明の被膜形成用組成物は、（Ｄ）シリコーンレジンを更に含むことが好ましい。前記（Ｄ）シリコーンレジンを含む本発明の被膜形成用組成物は、より均一な厚みで且つ緻密な被膜を形成することができる。したがって、前記（Ｄ）シリコーンレジンの部分加水分解縮合物を含む本発明の被膜形成用組成物は、防錆性等の点でより優れた被膜を形成することができる。
【００４４】
前記（Ｄ）シリコーンレジンとしては、単位式（ＲｃＳｉＯ３／２）で表される三官能性シロキサン単位（以下、Ｔ単位）と必要に応じて単位式（Ｒｃ２ＳｉＯ２／２）で表される二官能性シロキサン単位（以下、Ｄ単位）と単位式（Ｒｃ３ＳｉＯ１／２）で表される一官能性シロキサン単位（以下、Ｍ単位）からなるＤＴ型もしくはＭＤＴ型シリコーンレジン、単位式（ＳｉＯ４／２）で表される四官能性シロキサン単位（以下、Ｑ単位）とＭ単位からなるＭＱレジンが例示される。上式中、Ｒｃは、それぞれ独立して一価炭化水素基を表わす。一価炭化水素基としてはＲａと同じ基が例示される。  また少量のＲｃは、ＯＲｂで表わされるアルコキシ基や水酸基であってもよい。（Ｄ）シリコーンレジンは常温で固体状であっても液状であってもよく、固体状である場合は融点を有していてもよい。
【００４５】
中でも、下記平均単位式（２）：
［Ｒ６ＳｉＯ３／２］ａ［Ｒ７Ｒ８ｐＳｉＯ（３−ｐ）／２］ｂ  （２）
｛式中、Ｒ６及びＲ７は、それぞれ独立して、一価炭化水素基であり、Ｒ８は、それぞれ独立して、アルコキシ基又は水酸基であり、但し、Ｒ８のうち７０モル％以上はアルコキシ基でありｐは、１≦ｐ＜３の範囲の数であり、ａは０又は正数であり、ｂは正数であり、０．５≦ｂ／（ａ＋ｂ）≦１．０である｝で表されるものが好ましい。
【００４６】
前記（Ｄ）平均単位式（２）で表わされるシリコーンレジンは、オルガノアルコキシシランの部分加水分解縮合物であることが好ましく、少なくとも１つのアルコキシ基を有するオルガノアルコキシシランの部分加水分解縮合物であれば限定されるものではない。オルガノアルコキシシランの部分加水分解縮合物としては、１種類のオルガノアルコキシシランの部分加水分解縮合物を単独で使用してもよく、また、必要に応じて２種類以上のオルガノアルコキシシランの部分加水分解縮合物を併用してもよい。
【００４７】
上記平均単位式（２）中の一価炭化水素基の定義及び例示は既述のとおりである。一価炭化水素基としては、炭素原子数１〜６の直鎖状のアルキル基、アルケニル基又はアリール基が好ましく、メチル基又はエチル基、ビニル基、フェニル基が更により好ましい。
【００４８】
前記（Ｄ）シリコーンレジンは１分子中に少なくとも１つのアルケニル基を有することが好ましい。この場合のアルケニル基としてはビニル基が好ましい。
【００４９】
上記平均単位式（２）中のアルコキシ基は、炭素原子数１〜３０の、好ましくは炭素原子数１〜２０の、より好ましくは炭素原子数１〜６の直鎖状のアルコキシ基であり、具体的には、メトキシ基、エトキシ基、プロポキシ基等が挙げられる。メトキシ基又はエトキシ基がより好ましく、メトキシ基が更により好ましい。
【００５０】
上記平均単位式（２）においては、３≦ａ＋ｂ≦１００であることが好ましく、４≦ａ＋ｂ≦５０であることがより好ましく、５≦ａ＋ｂ≦２０であることが更により好ましい。
【００５１】
本発明の被膜形成用組成物における前記（Ｄ）シリコーンレジンの配合量は限定されるものではないが、被膜形成用組成物の全固形分質量を基準にして５〜８０質量％が好ましく、１０〜５０質量％がより好ましく、１５〜４３質量％が更により好ましい。
【００５２】
本発明の被膜形成用組成物は、（Ｅ）ヒドロシリル化反応触媒を更に含んでもよい。特に、本発明の被膜形成用組成物が前記（Ｄ）シリコーンレジンを含む場合、特に、前記（Ｄ）シリコーンレジンがアルケニル基を含む場合に、（Ｅ）ヒドロシリル化反応触媒を更に含むことが好ましい。前記（Ｅ）ヒドロシリル化反応触媒として、１種類のヒドロシリル化反応触媒を単独で使用してもよく、また、必要に応じて２種類以上のヒドロシリル化反応触媒を併用してもよい。
【００５３】
前記（Ｅ）ヒドロシリル化反応触媒としては、ヒドロシリル化触媒として公知のもの、例えば白金、ルテニウム、ロジウム、パラジウム、オスミウム、イリジウム等の化合物が使用できる。特に白金系触媒が有用である。白金系触媒の例としては、塩化白金酸、白金の単体、アルミナ、シリカ、カーボンブラック等の坦体に固体白金を坦持させたもの、白金−ビニルシロキサン錯体、白金−ホスフィン錯体、白金−ホスファイト錯体、白金アルコラート触媒等が使用できる。ヒドロシリル化反応の際、白金系触媒は白金として、被膜形成用組成物の全固形分質量を基準にして０．００００１質量％から０．１質量％程度使用することができる。
【００５４】
本発明の被膜形成用組成物は、例えば、前記（Ａ）〜（Ｃ）成分、並びに、必要に応じて前記（Ｄ）及び／又は（Ｅ）成分、更に、他の任意成分を溶剤と混合することによって調製することができる。
【００５５】
任意成分としては、得られる撥水性被膜の効果を妨げない添加剤であればその種類は特に限定されるものではなく、例えば、顔料、染料、防腐剤、防黴剤、老化防止剤、防食剤、防錆剤、耐電防止剤、難燃剤、防汚剤等を挙げることができる。
【００５６】
溶剤としては、ベンゼン、トルエン、キシレン等の芳香族炭化水素化合物；ジエチルエーテル、ジイソプロピルエーテル、テトラヒドロフラン等のエーテル化合物；メタノール、エタノール、プロパノール、ブタノール、ヘキサノール等のアルコール化合物；アセトン、メチルエチルケトン、メチルイソブチルケトン等のケトン化合物；酢酸エチル、酢酸ブチル等のエステル化合物；クロロホルム、トリクロロエチレン、四塩化炭素等のハロゲン化炭化水素化合物；ｎ−ヘキサン、ｎ−オクタン、イソオクタン、オクタデカン等の飽和炭化水素化合物；トリメチルメトキシシラン、ジメチルジメトキシシラン、メチルトリメトキシシラン、テトラエトキシシラン等のシラン化合物；ヘキサメチルジシロキサン等の揮発性シリコーン化合物等を挙げることができるが、これらに限定されるものではない。また、溶剤は単独で使用することができるが、又は、２種以上を併用してもよい。
【００５７】
本発明の被膜形成用組成物における溶剤の配合量は限定されるものではないが、被膜形成用組成物の全質量を基準にして５０〜９８質量％が好ましく、７０〜９５質量％がより好ましく、８０〜９０質量％が更により好ましい。換言すれば、本発明の被膜形成用組成物における固形分量は被膜形成用組成物の全質量を基準にして２〜５０質量％が好ましく、５〜３０質量％がより好ましく、１０〜２０質量％が更により好ましい。
【００５８】
本発明の被膜形成用組成物は加熱されることにより硬化して撥水性の被膜を形成することができる。したがって、本発明の被膜形成方法では、上記被膜形成用組成物を基体表面に適用後に加熱することによって、高い疎水性を有し、十分な滑水性能を備える撥水性被膜を形成する。
【００５９】
前記基体の材質は任意であり、金属、金属酸化物、ガラス、セラミック、プラスチック、ゴム等であってよいが、耐熱性の点で、少なくとも基体表面（好ましくは基体全体）は、金属、金属酸化物、ガラス、セラミック等の無機材料からなることが好ましい。金属としては、例えば、鉄、アルミニウム、銅、金、銀、真鍮、錫、ニッケル、ステンレス鋼等を挙げることができる。なお、金属表面に各種のメッキを施してもよい。
【００６０】
前記基体表面は、ケイ素含有被膜を既に備えていてもよい。ケイ素含有被膜としてはシリコーン硬化被膜が好ましい。
【００６１】
前記シリコーン硬化被膜は、縮合反応硬化型、ヒドロシリル化反応硬化型、有機過酸化物硬化型、紫外線硬化型等の公知の硬化機構によって得られたものであってよい。
【００６２】
縮合反応硬化型のシリコーン硬化被膜は、例えば、（１）常温で液状であり分子鎖末端がシラノール基又はケイ素原子結合加水分解性基で封鎖されたジオルガノポリシロキサン、又は、ケイ素原子結合加水分解性基を有するオルガノシランの部分加水分解縮合物、
（２）（１）成分を架橋するのに十分な量のケイ素原子結合加水分解性基を有するオルガノシラン系又はオルガノシロキサン系架橋剤、及び、
（３）必要量の縮合反応促進触媒
を含む硬化性シリコーン組成物を硬化することによって得ることができる。
【００６３】
（１）成分におけるケイ素原子結合加水分解性基としては、ジメチルケトキシモ基、メチルエチルケトキシモ基等のケトキシモ基［ケトキシミノ基と称されることもあり、一般式：−Ｏ−Ｎ＝ＣＲ９Ｒ１０で示される基（式中、Ｒ９及びＲ１０は同一又は異なるアルキル基であり、炭素原子数１〜６のアルキル基が好適である）］；メトキシ基、エトキシ基等のアルコキシ基；アセトキシ基等のアシロキシ基；Ｎ−ブチルアミノ基、Ｎ、Ｎ−ジエチルアミノ基等のアルキルアミノ基；Ｎ−メチルアセトアミド基等のアシルアミド基；Ｎ、Ｎ−ジエチルアミノキシ基等のＮ，Ｎ−ジアルキルアミノキシ基；プロペノキシ基等のアルケニロキシ基が例示される。これらの中でも、アルコキシ基及びケトキシモ基が好ましい。
【００６４】
（２）成分として、具体的には、分子鎖両末端がシラノール基、ケイ素原子結合メトキシ基又はエトキシ基で封鎖されたジメチルポリシロキサン、メチルアルキルポリシロキサン、ジメチルシロキサン・メチルフェニルシロキサンコポリマー、メチル（３，３，３−トリフルオロプロピル）ポリシロキサン、或いは、アルコキシシランの部分加水分解縮合物等が例示されるが、硬化物の性状と経済性の点でジメチルポリシロキサン又はアルコキシシランの部分加水分解縮合物が好ましい。なお、ケイ素原子結合メトキシ基又はエトキシ基で封鎖されたジメチルポリシロキサンの末端基としては、メチルジメトキシシロキシ基、メチルジエトキシシロキシ基、トリメトキシシロキシ基、トリエトキシシロキシ基、メチルジメトキシシリルエチル（ジメチル）シロキシ基、トリメトキシシリルエチル（ジメチル）シロキシ基等が例示される。
【００６５】
（１）成分として、ジオルガノポリシロキサン又はオルガノシランの部分加水分解縮合物を種類以上併用してもよい。例えば、（１−１）２５℃における粘度が２０〜１００ｍＰａ・ｓである分子鎖両末端がシラノール基で封鎖されたジメチルポリシロキサンと（１−２）２５℃における粘度が１０００〜５０００ｍＰａ・ｓである分子鎖両末端がシラノール基で封鎖されたジメチルポリシロキサンの混合物が挙げられる。ここで成分（１−１）と成分（１−２）の配合比は質量比で１／９９〜１０／９０の範囲にあることが好ましい。この場合、成分（１）の粘度が１０００弱〜５０００弱ｍＰａ・ｓとなり、コーテイング性が良好となる。
【００６６】
（２）成分は、（１）成分の架橋剤であり、ケイ素原子結合加水分解性基を少なくとも２個有し、好ましくは３個又は４個有する。一般式：Ｒ１１ｙＳｉＸ４−ｙで表される（式中、Ｒ１１は炭素原子数１〜１０の一価炭化水素基であり、Ｘはケイ素原子結合加水分解性基であり、ｙは０又は１である）オルガノシラン又は該オルガノシランの部分加水分解縮合物であるオルガノシロキサンオリゴマーが代表的である。なお、一価炭化水素基及びケイ素原子結合加水分解性基の定義及び例示は既述のとおりである。
【００６７】
（２）成分としては、例えば、テトラメトキシシラン，テトラエトキシシラン，ｎ−プロピルオルソシリケート、メチルトリメトキシシラン，メチルトリエトキシシラン，ジメチルジメトキシシラン，ジメチルジエトキシシラン，ビニルトリメトキシシラン、ビニルトリス（２−メトキシエトキシ）シラン、３−アミノプロピルトリエトキシシラン、３−グリシドキシプロピルメチルジメトキシシラン、ビス−〔３−（トリエトキシシリル）−プロピル〕テトラスルフィド、ビス−〔３−（トリエトキシシリル）−プロピル〕ジスルフィド、トリエトキシシリルプロピル−メタクリレート−モノスルフィド，テトラキス（メチルエチルケトキシモ）シラン，メチルトリス（メチルエチルケトキシモ）シラン，ビニルトリス（メチルエチルケトキシモ）シラン，メチルトリアセトキシシラン，エチルトリアセトキシシラン，メチルトリイソプロペノキシシラン，テトライソプロペノキシシラン，メチルトリ（Ｎ，Ｎ−ジエチルアミノ）シランが例示される。
【００６８】
（２）成分の配合量は、（１）成分を硬化させるのに十分な量であり、硬化性シリコーン組成物が一液型である場合は、湿気遮断下で長期間保存可能であり、湿気にさらされると常温で硬化可能となる量であり、通常、２〜３０質量％の範囲内である。具体的には、（２）成分の配合量は、例えば（１）成分１００質量部当り５〜１００質量部であり、硬化性の面から８〜４０質量部の範囲が好ましい。
【００６９】
（３）成分としては、従来公知の縮合反応促進触媒を使用することができる。具体例としては、ジブチルスズジアセテ−ト，ジブチルスズジオクテ−ト，ジブチルスズジラウレート，ジブチルスズジマレート，ジオクチルスズジラウレート，ジオクチルスズジマレート，オクチル酸スズ等の有機スズ化合物；テトラ（ｉ−プロピル）チタネート、テトラ（ｎ−ブチル）チタネート、ジブトキシビス（アセチルアセトナート）チタン，イソプロピルトリイソステアロイルチタネート，イソプロピルトリス（ジオクチルパイロホスフェート）チタネート，ビス（ジオクチルパイロホスフェート）オキシアセテートチタネート等の有機チタネート化合物；テトラブチルジルコネート，テトラキス（アセチルアセトナート）ジルコニウム，テトライソブチルジルコネート，ブトキシトリス（アセチルアセトナート）ジルコニウム，ナフテン酸ジルコニウム等の有機ジルコニウム化合物；トリス（エチルアセトアセテート）アルミニウム，トリス（アセチルアセトナート）アルミニウム等の有機アルミニウム化合物；ナフテン酸亜鉛，ナフテン酸コバルト，オクチル酸コバルト等の有機酸金属塩；ジエタノ−ルアミン，トリエタノ−ルアミン等のアミン系触媒が挙げられる。なお、脱アルコール型の縮合反応硬化性シリコーン組成物には有機錫化合物又は有機チタネート化合物が適しており、脱オキシム型の縮合反応硬化性シリコーン組成物には有機チタネート化合物が適している。
【００７０】
（３）成分の配合量は、（１）成分及び（２）成分の縮合反応を促進するのに十分な量であり、例えば０．１〜１５質量％であり、１〜８質量％であることが好ましい。（Ａ）成分を基準にすると、例えば（１）成分１００質量部に対して０．１〜２０質量部であり、硬化性の点では、１〜１２質量部の範囲が好ましい。
【００７１】
ヒドロシリル化反応硬化型のシリコーン硬化被膜は、例えば、１分子中にケイ素原子に結合したアルケニル基を少なくとも２個有するジオルガノポリシロキサン（例えば、両末端ジメチルビニルシロキシ基封鎖ジメチルポリシロキサン）、一分子中にケイ素原子結合水素原子を少なくとも２個、好ましくは３個以上有するオルガノポリシロキサン（例えば、両末端トリメチルシロキシ基封鎖メチルハイドロジェンポリシロキサン）、ヒドロシリル化反応触媒（例えば、塩化白金酸）、及び、好ましくは更にヒドロシリル化反応抑制剤を含む硬化性シリコーン組成物を加熱硬化することによって得ることができる。
【００７２】
有機過酸化物硬化型のシリコーン硬化被膜は、例えば、１分子中に少なくとも２個のアルケニル基を有するジオルガノポリシロキサン、有機過酸化物等を含む硬化性シリコーン組成物を加熱硬化することによって得ることができる。
【００７３】
紫外線硬化型のシリコーン硬化被膜は、例えば、（ａ）ヒドロシリル化反応硬化型オルガノポリシロキサンと光重合開始剤、（ｂ）アクリル官能性ポリシロキサンと光重合開始剤、又は、（ｃ）エポキシ官能性オルガノポリシロキサンとカチオン発生型触媒、を含む硬化性シリコーン組成物を硬化することによって得ることができる。
【００７４】
光重合開始剤は、従来から紫外線照射によりラジカルを発生する化合物として公知のもの、例えば有機過酸化物、カルボニル化合物、有機硫黄化合物、アゾ化合物等の中から適宜選択することができる。また、カチオン発生型触媒は、公知のオニウム塩、具体的にはトリアリールスルホニウム塩、トリアリールヨードニウム塩、ビス（ドデシルフェニル）ヘキサフルオロアンチモネート等から適宜選択することができる。
【００７５】
前記紫外線硬化型の硬化性シリコーン組成物は、波長領域が好ましくは２００〜４００ｎｍ、特に、カチオン発生型触媒を用いる場合はより好ましくは２００〜３００ｎｍの範囲にある紫外線を、また、ヒドロシリル化反応硬化型オルガノポリシロキサンを用いる場合は好ましくは３００〜４００ｎｍ、の範囲にある紫外線を、０〜８０℃程度の温度で照射すると、硬化被膜を形成することができる。
【００７６】
本発明の被膜形成用組成物の基体表面への適用は任意の手段で実施することができる。適用手段としては、浸漬塗布、含浸法、ロールコーティング、フローコーティング、刷毛塗り法、スプレー法等を利用することができる。基体表面に形成される被膜の厚みは特に限定されるものではないが、熱伝導性の点では、０．１〜５．０μｍの厚さが好ましく、１．０〜２μｍの厚さがより好ましい。
【００７７】
前記加熱は、例えば、１００〜３００℃の温度範囲内で行うことができ、１２０〜２５０℃の温度範囲が好ましく、１３０〜２００℃の温度範囲がより好ましい。加熱時間は限定されないが、例えば、１分〜１時間の時間範囲で加熱することができる。加熱前に、４０℃以下、好ましくは室温で、被膜形成用組成物が塗布された基体を放置し、溶剤を揮発させることが好ましい。
【産業上の利用可能性】
【００７８】
本発明の被膜形成用組成物及び被膜形成方法は、優れた撥水性が求められる各種の基体に好適に利用することができ、例えば、水蒸気を含む気体中で使用され、結露及び／又は着霜の可能性を有する表面を備える任意の基体の表面処理に利用することができる。そのような基体としては、例えば、台所、洗面所、風呂場等の所謂水回り製品を挙げることができる。【００７９】
本発明の基体は、高い疎水性を有し、十分な滑水性能を備える撥水性表面を備えるので、外気と熱交換を行う熱交換器に好適に利用可能であり、具体的には、放熱体として使用することができる。特に、一定間隔で平行に設置された複数の冷却フィンと、この冷却フィンを接続する熱交換チューブを備える熱交換器の冷却フィンとして本発明の基体を使用することが好ましい。そして、前記熱交換器は、冷却フィンに熱交換用空気を送る送風機を有することがより好ましい。【００８０】
特に、本発明は、湿気を含む雰囲気中で使用される冷蔵庫等の冷凍装置又は冷蔵装置、エアコン等の空調装置に好適に利用することができる。
【実施例】
【００８１】
以下、実施例及び比較例に基づいて本発明を詳細に説明するが、本発明は実施例に限定されるものではない。なお、実施例及び比較例における転落角は以下のとおりに測定乃至評価され、また、メチルトリメトキシシラン部分加水分解縮合物１及び２は以下のように調製された。【００８２】
［転落角（滑落角）］
接触角計（協和界面科学製ＤＭ−７００）を用い滑落法で測定した。具体的には、２μｌの水を着滴し、着滴面を傾けながら、水滴をカメラで観察し、水滴の前端点及び後端点の両方が移動し始める瞬間の傾斜角度を転落角（滑落角）とした。【００８３】
［メチルトリメトキシシラン部分加水分解縮合物１の調製］
撹拌装置、冷却管、及び、温度計を設けた５００ｍｌの四口フラスコに、メチルトリメトキシシラン  ２５９．６ｇ、メタノール２８．６ｇ及びトリフルオロメタンスルホン酸０．１３ｇを投入し、均一に混合した後、水２９．６ｇを滴下し、メタノール還流温度で１時間反応させ、常圧下１２０℃の温度でメタノールを除去しながら３時間反応させた。室温まで冷却後、アンモニアガスを吹き込んで中和し、更に、８０℃の温度及び５０ｍｍＨｇの減圧下でストリッピングを行った後、ろ過を実施してメチルトリメトキシシラン部分加水分解縮合物１を得た。１３Ｃ  ＮＭＲ、及び、２９Ｓｉ  ＮＭＲの測定結果から得られたメチルトリメトキシシラン部分加水分解縮合物１は下記平均組成式を有することが確認された。
［ＣＨ３ＳｉＯ３／２］３．８［ＣＨ３Ｒ３１．３ＳｉＯ１．７／２］６．５
（式中、Ｒ３はメトキシ基である）【００８４】
［メチルトリメトキシシラン部分加水分解縮合物２の調製］
撹拌装置、冷却管、及び、温度計を設けた５００ｍｌの四口フラスコに、メチルトリメトキシシラン  ２６５．１ｇ、メタノール２３．３ｇ及びトリフルオロメタンスルホン酸０．１３ｇを投入し、均一に混合した後、水２４．９ｇを滴下し、メタノール還流温度で１時間反応させ、常圧下１２０℃の温度でメタノールを除去しながら３時間反応させた。室温まで冷却後、アンモニアガスを吹き込んで中和し、更に、８０℃の温度及び５０ｍｍＨｇの減圧下でストリッピングを行った後、ろ過を実施してメチルトリメトキシシラン部分加水分解縮合物２を得た。１３Ｃ  ＮＭＲ、及び、２９Ｓｉ  ＮＭＲの測定結果から得られたメチルトリメトキシシラン部分加水分解縮合物２は下記平均組成式を有することが確認された。
［ＣＨ３ＳｉＯ３／２］０．３［ＣＨ３Ｒ３１．３ＳｉＯ１．７／２］３．０
（式中、Ｒ３はメトキシ基である）【００８５】
［実施例１〜１６・比較例１〜２］
表１〜３に示す成分を表１〜３に記載の質量部数で均一に混合して実施例１〜１４及び比較例１〜２の被膜形成用組成物を調製した。なお、白金系触媒は白金金属量が被膜形成用組成物の固形分の１０ｐｐｍとなるように配合した。次に、アルカリ脱脂剤に浸漬して脱脂処理を行った後、流水及び蒸留水で洗浄し、加熱乾燥したアルミニウムテストパネル（ＪＩＳ  Ａ１０５０Ｐ）を前記組成物中に浸漬し、引上げることによって前記テストパネル表面を被膜形成用組成物で被覆した。前記被覆テストパネルを室温で数分間放置してイソオクタンを揮発させた後、２００℃で２０分加熱して、前記テストパネル表面上に疎水性硬化被膜を形成した。【００８６】
このようにして得られた疎水性硬化被膜上の転落角（滑落角）を測定した。結果を表１〜３に併せて示す。【００８７】
表中のＭＨ、Ｄの意味は以下のとおりである。
ＭＨ：（Ｈ（ＣＨ３）２ＳｉＯ１／２）単位を表す
Ｄ：（（ＣＨ３）２ＳｉＯ２／２）単位を表し、添字はＤ単位の平均の連鎖数を表す【００８８】
また、表中のメチルシリケートは、三菱化学社製、製品名ＭＫＣシリケートＭＳ５６（一分子中のケイ素原子数は平均で約１０個）である。また、表中のＭＱレジンは下記平均単位式：
［（ＣＨ３）３ＳｉＯ１／２］０．４４［ＳｉＯ４／２］０．５６
で表わされるシリコーンレジンであり、ゲルパーミエーションクロマトグラフィーによる標準ポリスチレン換算の重量平均分子量は約４，６００であり、水酸基を約    ３重量％含有する。【００８９】
【表１】
2012137977.tif 000002
【００９０】
【表２】
2012137977.tif 000003
【００９１】
【表３】
2012137977.tif 000004
【００９２】
実施例１〜１４及び比較例１〜２の結果から、本発明の被膜形成組成物が良好な滑水性能を有する撥水性硬化被膜を形成しうること、その一方で、オルガノアルコキシシランの非存在下では、得られる硬化被膜の撥水性が低下し、滑水性が悪化することが分かる。
【国際調査報告】
2012137977.tif 000005
2012137977.tif 000006
2012137977.tif 000007
2012137977.tif 000008